(57)【要約】  【課題】  織物の表面を平滑に保ったまま、糸切れした織物の製織後におけるストランドの接続補修ができる織物を構成するストランドの接続方法を提供する。  【解決手段】  製織時に糸切れが起こった織物を構成するストランドの接続方法であって、切れたストランド４の２つの切断端部側２ａ、２ｂを、それぞれ引き出し、それぞれ幅方向の略(ほぼ)中心をストランド４の長手方向に沿って引裂き、前記引裂いた２つの切断端部側の片側半分であってストランドの長手方向に対して互いに対称方向の片側半分を切断除去し、互いの引裂き面６ａと引裂き面６ｂを突き合わせた状態で編み込んで織物の組織中に戻すことにより、糸切れした織物の製織後におけるストランド４の接続補修をする。  【選択図】  図１
2005146453.tif 000002
【特許請求の範囲】
【請求項１】
製織時に糸切れが起こった織物を構成するストランドの接続方法であって、切れたストランドの２つの切断端部側を、それぞれ引き出し、それぞれ幅方向の略中心をストランドの長手方向に沿って引裂き、前記引裂いた２つの切断端部側の片側半分であってストランドの長手方向に対して互いに対称方向の片側半分を切断除去し、互いの引裂き面を突き合わせた状態で編み込んで織物の組織中に戻すことを特徴とする織物を構成するストランドの接続方法。
【請求項２】
製織時に糸切れが起こった織物を構成するストランドの接続方法であって、切れたストランドの２つの切断端部側を、それぞれ引き出し、一方のストランドの切断端部側の幅方向の略中心をストランドの長手方向に沿って引裂き、前記引裂いた切断端部側の片側半分を切断除去し、この引裂き面と他方のストランドの切断端部側とを突き合わせた状態で編み込んで織物の組織中に戻すことを特徴とする織物を構成するストランドの接続方法。
【請求項３】
引裂き面のストランド長手方向の長さが、織物の織目の交差数で４〜１２である請求項１又は２に記載の織物を構成するストランドの接続方法。
【請求項４】
ストランドが炭素繊維フィラメント束である請求項１又は２に記載の織物を構成するストランドの接続方法。
【発明の詳細な説明】
【技術分野】
【０００１】
本発明は、製織時に糸切れが起こった織物を構成するストランド(糸)の接続方法に関する。
【背景技術】
【０００２】
複数本のフィラメント(マルチフィラメント)が束ねられてなるストランドを製織する場合、得られる織物は、通常幅が０．３〜１．６ｍであるのに対し、長さは３０〜１００ｍとタテ糸方向(長手方向)に長い。また、製織時、織物はタテ糸方向に応力が掛かり易いため、タテ糸の切断(糸切れ)が起こり易い。このように製織時に糸切れが起こった織物を取扱う際には、切れたタテ糸を接続補修する必要がある。
【０００３】
従来の糸の接続方法としては、糸切れの製織後の補修としてではないが、製織前のヨコ糸の接続方法として、単に糸をつなぎ合わせる方法、糸同士を重ね合わせ、重ね合わせた区間について溶融し、圧力を掛けて糸と糸をつなぐ方法が、特許文献１に開示されている。
【０００４】
しかし、製織時に糸切れが起こったストランドについて特許文献１に開示された方法を適用しようとすると、前者の単に糸をつなぎ合わせる方法では、結び目の見かけの幅が糸の３〜４倍になり、又、糸の端が必要でその長さは端から端で約１０ｍｍ以上になる。そのため、織物の組織において上記糸のつなぎ合わせ部分は目立ってしまい、織物の表面は平滑ではなくなる。
【０００５】
後者の糸同士を重ね合わせ、短い区間について溶融し、圧力を掛けて糸と糸をつなぐ方法では、熱溶融する材質のストランドしか使用できない。しかも、溶着機構を用いているため、切れたストランドを接続補修するには切れた糸の端を、それぞれ長々と引き出した後それら糸同士を重ね合わせ、重ね合わせた区間について溶融すると共に圧力を掛けて糸と糸をつなぐことになる。接続後、引き出した糸の端側の部分は織物の組織中に戻さなければならないが、引き出した部分があまりにも長いため、織物の組織中に戻すことは困難である。
【特許文献１】特開２０００−３１４０４３号公報  （特許請求の範囲、段落番号［０００２］〜［０００３］）
【発明の開示】
【発明が解決しようとする課題】
【０００６】
本発明者は、上記問題について種々検討しているうちに、切れたストランドの端を、それぞれ引き出し、幅方向半分を引裂き、片側半分を切断除去し、互いの引裂き面を突き合わせた状態で編み込んで織物の組織中に戻すこと、又は、切れたストランドの端を、それぞれ引き出し、一方のストランドの幅方向半分を引裂き、片側半分を切断除去し、この引裂き面と他方のストランドとを突き合わせた状態で編み込んで織物の組織中に戻すにより、ストランドの接続部分が目立つことなく、織物の表面を平滑に保ったまま、糸切れした織物の製織後におけるストランドの接続補修ができることを知得し、本発明を完成するに到った。
【０００７】
従って、本発明の目的とするところは、上記問題を解決する織物を構成するストランドの接続方法を提供することにある。
【課題を解決するための手段】
【０００８】
上記目的を達成する本発明は、以下に記載するものである。
【０００９】
〔１〕  製織時に糸切れが起こった織物を構成するストランドの接続方法であって、切れたストランドの２つの切断端部側を、それぞれ引き出し、それぞれ幅方向の略中心をストランドの長手方向に沿って引裂き、前記引裂いた２つの切断端部側の片側半分であってストランドの長手方向に対して互いに対称方向の片側半分を切断除去し、互いの引裂き面を突き合わせた状態で編み込んで織物の組織中に戻すことを特徴とする織物を構成するストランドの接続方法。
【００１０】
〔２〕  製織時に糸切れが起こった織物を構成するストランドの接続方法であって、切れたストランドの２つの切断端部側を、それぞれ引き出し、一方のストランドの切断端部側の幅方向の略中心をストランドの長手方向に沿って引裂き、前記引裂いた切断端部側の片側半分を切断除去し、この引裂き面と他方のストランドの切断端部側とを突き合わせた状態で編み込んで織物の組織中に戻すことを特徴とする織物を構成するストランドの接続方法。
【００１１】
〔３〕  引裂き面のストランド長手方向の長さが、織物の織目の交差数で４〜１２である〔１〕又は〔２〕に記載の織物を構成するストランドの接続方法。
【００１２】
〔４〕  ストランドが炭素繊維フィラメント束である〔１〕又は〔２〕に記載の織物を構成するストランドの接続方法。
【発明の効果】
【００１３】
本発明の織物を構成するストランドの接続方法によれば、切れたストランドの端を、それぞれ引き出し、幅方向半分を引裂き、片側半分を切断除去し、互いの引裂き面を突き合わせた状態で編み込んで織物の組織中に戻している、又は、切れたストランドの端を、それぞれ引き出し、一方のストランドの幅方向半分を引裂き、片側半分を切断除去し、この引裂き面と他方のストランドとを突き合わせた状態で編み込んで織物の組織中に戻しているので、織物の表面を平滑に保ったまま、糸切れした織物の製織後におけるストランドの接続補修ができる。
【発明を実施するための最良の形態】
【００１４】
以下、本発明のガス濃度の測定方法について、図面を参照しながら詳細に説明する。
【００１５】
図１は、本発明の織物を構成するストランドの接続方法の一例を示す概略説明図であって、(ａ)から(ｄ)へ順を追ってその手順を説明したものである。
【００１６】
本発明の織物を構成するストランドの接続方法は、織物の組織としては、平織り、綾織り、朱子織りなど種々の織物の組織に使用できるが、接続補修時、及び接続補修後の取扱性から平織りに使用するのが特に好ましい。
【００１７】
図１(ａ)において、２ａ、２ｂは、切れたストランド４のそれぞれの端部側である。これらの端部側２ａ、２ｂを、それぞれ引き出す。この引き出すストランド４の長さは、織物の織目の交差数で４〜２０が好ましい。引き出すストランド４の長さが織物の織目の交差数で４未満の場合、接続部分が再び外れてしまう。引き出すストランド４の長さが織物の織目の交差数で２０を超える場合、接続補修後のストランド４を織物の組織中に戻すことが困難になる。
【００１８】
上記引き出すストランド４の長さは、接続方法に使用する織物の組織によって調節することが更に好ましい。この織物の組織による好ましい引き出すストランド４の長さは、織物の組織が平織りの場合は、織物の織目の交差数で５〜２０であり、朱子織りの場合は、織物の織目の交差数で８〜２０である。
【００１９】
次いで、図１(ｂ)に示すように、引き出したストランド４を、幅方向の略(ほぼ)中心のところで引裂く。ストランド４を引裂く箇所は、ストランド幅方向の中央領域であって、ストランド幅の２０％以内、より好ましくは１０％以内である。
【００２０】
その後、図１(ｃ)に示すように、引裂かれたストランド４を、その引裂かれた最深部で片側半分を切断除去する。図１(ｃ)中の６ａは、ストランド４の引裂かれて形成された引裂き面で、８ａは、ストランド４の引裂かれた最深部で片側半分を切断除去されて形成された切断面である。
【００２１】
なお、図１(ｂ)及び(ｃ)は、引き出したストランド４のうち、図１(ａ)左側の２ａ側を図示したものであるが、図１(ａ)右側の２ｂ側も２ａ側と同様である。但し、図１(ｄ)に示すように、切断除去する片側半分は、ストランドの長手方向に対して互いに対称方向の片側半分である。２ａ側における引裂き面６ａ及び切断面８ａは、それぞれ２ｂ側では引裂き面６ｂ及び切断面８ｂが対応する。
【００２２】
引裂き面６ａ及び６ｂのストランド長手方向の長さは、織物の織目の交差数で４〜１２が好ましい。引裂き面６ａ及び６ｂのストランド長手方向の長さが織物の織目の交差数で４未満の場合、接続部分が再び外れてしまう。引裂き面６ａ及び６ｂのストランド長手方向の長さが織物の織目の交差数で１２を超える場合、接続補修後のストランド４を織物の組織中に戻すことが困難になる。
【００２３】
上記引裂き面６ａ及び６ｂのストランド長手方向の長さは、接続方法に使用する織物の組織によって調節することが更に好ましい。この織物の組織による好ましい引裂き面６ａ及び６ｂのストランド長手方向の長さは、織物の組織が平織りの場合は、織物の織目の交差数で５〜８であり、朱子織りの場合は、織物の織目の交差数で８〜１１である。
【００２４】
次に、図１(ｄ)に示すように、互いの引裂き面６ａと引裂き面６ｂを突き合わせた状態で編み込んで織物の組織中に戻す。
【００２５】
図２は、本発明の織物を構成するストランドの接続方法の他の例を示す概略説明図であって、(ａ)から(ｄ)へ順を追ってその手順を説明したものである。
【００２６】
図２(ａ)において、１２ａ、１２ｂは、切れたストランド１４のそれぞれの端部側である。これらの端部側１２ａ、１２ｂを、それぞれ引き出す。この引き出すストランド１４の長さは、織物の織目の交差数で４〜２０が好ましい。引き出すストランド１４の長さが織物の織目の交差数で４未満の場合、接続部分が再び外れてしまう。引き出すストランド１４の長さが織物の織目の交差数で２０を超える場合、接続補修後のストランド１４を織物の組織中に戻すことが困難になる。
【００２７】
上記引き出すストランド１４の長さは、接続方法に使用する織物の組織によって調節することが更に好ましい。この織物の組織による好ましい引き出すストランド１４の長さは、織物の組織が平織りの場合は、織物の織目の交差数で５〜２０であり、朱子織りの場合は、織物の織目の交差数で８〜２０である。
【００２８】
次いで、図２(ｂ)に示すように、引き出したストランド１４の一方の切断端部側を、幅方向の略中心のところで引裂く。ストランド１４を引裂く箇所は、ストランド幅方向の中央領域であって、ストランド幅の２０％以内、より好ましくは１０％以内である。
【００２９】
その後、図２(ｃ)に示すように、引裂かれたストランド１４を、その引裂かれた最深部で片側半分を切断除去する。図２(ｃ)中の１６ａは、ストランド１４の引裂かれて形成された引裂き面で、１８ａは、ストランド１４の引裂かれた最深部で片側半分を切断除去されて形成された切断面である。
【００３０】
なお、図２(ｂ)及び(ｃ)は、引き出したストランド１４の切断端部側のうち、図２(ａ)左側の切断端部側１２ａを図示したものである。他方、図２(ａ)右側の切断端部側１２ｂは、図２(ｂ)及び(ｃ)には図示していないが、引裂かないものである。
【００３１】
次に、上記引裂き面１６ａと他方のストランドの切断端部側１２ｂとを突き合わせた状態で編み込んで織物の組織中に戻す。
【００３２】
引裂き面１６ａに突き合わせる他方のストランドの切断端部側１２ｂのストランド長手方向の長さは、織物の織目の交差数で４〜１２が好ましい。引裂き面１６ａ及び突き合わせ側１２ｂのストランド長手方向の長さが織物の織目の交差数で４未満の場合、接続部分が再び外れてしまう。引裂き面１６ａ及び突き合わせ側１２ｂのストランド長手方向の長さが織物の織目の交差数で１２を超える場合、接続補修後のストランド４を織物の組織中に戻すことが困難になる。
【００３３】
上記引裂き面６ａ及び突き合わせ側１２ｂのストランド長手方向の長さは、接続方法に使用する織物の組織によって調節することが更に好ましい。この織物の組織による好ましい引裂き面６ａ及び突き合わせ側１２ｂのストランド長手方向の長さは、織物の組織が平織りの場合は、織物の織目の交差数で５〜８であり、朱子織りの場合は、織物の織目の交差数で８〜１１である。
【００３４】
本発明の織物を構成するストランドの接続方法に使用するストランドは、５００〜５００００本のフィラメントが束ねられてなるものが好ましい。また、ストランドを構成するフィラメント(繊維)としては、炭素繊維、ガラス繊維、ケブラー等が好ましく、炭素繊維が特に好ましい。
【００３５】
以上の接続方法により、切れたストランドの接続補修がなされた織物は、接続部分が目立つことがなく、織物の表面は平滑である。この織物の表面が平滑性は、この織物を多層に積層しても維持され、また、樹脂で固めることにより接続部分は強く固定される。このことから、本発明の接続方法により、切れたストランドの接続補修がなされた織物は、繊維強化複合材料の補強材として特に適している。
【実施例】
【００３６】
本発明を以下の実施例により詳述する。
【００３７】
実施例１
炭素繊維３０００本が束ねられたストランドの織物(平織り、幅１０００ｍｍ、長さ１００ｍ)で、製織時に糸切れが起こった織物について、切れたストランドの接続補修を、図１に示される手順で行った。
【００３８】
図１(ａ)における引き出したストランド４の長さは、織物の織目の交差数で１０で、図１(ｃ)における引裂き面６ａ及び６ｂのストランド長手方向の長さは、織物の織目の交差数で６であった。接続補修後の織物の表面は平滑であった。
【００３９】
実施例２
炭素繊維３０００本が束ねられたストランドの織物(平織り、幅１０００ｍｍ、長さ１００ｍ)で、製織時に糸切れが起こった織物について、切れたストランドの接続補修を、図２に示される手順で行った。
【００４０】
図２(ａ)における引き出したストランド１４の長さは、織物の織目の交差数で１０で、図２(ｃ)における引裂き面１６ａ及び突き合わせ側１２ｂのストランド長手方向の長さは、織物の織目の交差数で６であった。接続補修後の織物の表面は平滑であった。
【図面の簡単な説明】
【００４１】
【図１】本発明の織物を構成するストランドの接続方法の一例を示す概略説明図であって、(ａ)から(ｄ)へ順を追ってその手順を説明したものである。
【図２】本発明の織物を構成するストランドの接続方法の他の例を示す概略説明図であって、(ａ)から(ｄ)へ順を追ってその手順を説明したものである。
【符号の説明】
【００４２】
２ａ、２ｂ  切れたストランドの端部側
４  ストランド
６ａ、６ｂ  ストランドの引裂き面
８ａ、８ｂ  ストランドの切断面
１２ａ、１２ｂ  切れたストランドの端部側
１４  ストランド
１６ａ  ストランドの引裂き面
１８ａ  ストランドの切断面
【図１】
2005146453.tif 000003
【図２】
2005146453.tif 000004